【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
擦り落とし製品であって、
厚さがその幅にわたって変化するように不均一に分布された研磨性ポリマー繊維を含み、約１００より大きい通気性をもつ開放多孔性構造を有する研磨性層と、
繊維性セルロースウェブからなる吸収体層と、
を備え、前記研磨性層が前記吸収体層に取り付けられ、前記研磨性層は、前記擦り落とし製品の外面を形成する第１面を有することを特徴とする擦り落とし製品。
【請求項２】
前記セルロースウェブが、クレープ加工されていない通気乾燥紙ウェブからなることを特徴とする請求項１に記載の擦り落とし製品。
【請求項３】
前記セルロースウェブが、空気堆積ウェブか又はコフォームウェブのいずれかであることを特徴とする請求項１に記載の擦り落とし製品。
【請求項４】
約１．０５又はそれより大きい強度相乗効果をさらに有することを特徴とする請求項１に記載の擦り落とし製品。
【請求項５】
約３０立方フィート毎分又はそれより大きい通気性をさらに有することを特徴とする請求項１に記載の擦り落とし製品。
【請求項６】
前記製品が実質的にラテックスを含有しないことを特徴とする請求項１に記載の擦り落とし製品。
【請求項７】
前記吸収体層がラテックスバインダを含むことを特徴とする請求項１に記載の擦り落とし製品。
【請求項８】
約２５００ｍｇ又はそれより小さい機械方向のガーレイ剛性を有することを特徴とする請求項１に記載の擦り落とし製品。
【請求項９】
前記研磨性層が、約０．２ｍｍ又はそれより大きい厚さの変動を有することを特徴とする請求項１に記載の擦り落とし製品。
【請求項１０】
前記熱可塑性ポリマーがエラストマーであることを特徴とする請求項１に記載の擦り落とし製品。
【請求項１１】
前記熱可塑性ポリマーがエラストマーではないことを特徴とする請求項１に記載の擦り落とし製品。
【請求項１２】
前記研磨性繊維が、約１２０℃又はそれより大きい融点を有する熱可塑性ポリマー繊維を含むことを特徴とする請求項１に記載の擦り落とし製品。
【請求項１３】
前記熱可塑性ポリマーが、ポリプロピレン、ポリエチレン、ポリエステル、高密度ポリプロピレン、ポリスチレン、ポリアミド、ポリビニリデン、ポリ塩化ビニル、ポリウレタン、ポリ尿素、及びこれらのコポリマーからなる群から選択されることを特徴とする請求項１２に記載の擦り落とし製品。
【請求項１４】
前記熱可塑性ポリマー繊維が、約４０ミクロンより大きい平均直径を有することを特徴とする請求項１２に記載の擦り落とし製品。
【請求項１５】
前記熱可塑性ポリマー繊維がポリプロピレンを含むことを特徴とする請求項１２に記載の擦り落とし製品。
【請求項１６】
前記研磨性層が２つ又はそれ以上の異なる熱可塑性ポリマー繊維を含むことを特徴とする請求項１２に記載の擦り落とし製品。
【請求項１７】
前記異なる熱可塑性ポリマー繊維が、前記研磨性層内で実質的に均質に分布されることを特徴とする請求項１６に記載の擦り落とし製品。
【請求項１８】
前記異なる熱可塑性ポリマー繊維が、前記研磨性層内で不均質に分布されることを特徴とする請求項１６に記載の擦り落とし製品。
【請求項１９】
前記研磨性繊維が多成分繊維を含むことを特徴とする請求項１に記載の擦り落とし製品。
【請求項２０】
前記研磨性繊維の長さが約１ｃｍより長いことを特徴とする請求項１に記載の擦り落とし製品。
【請求項２１】
前記研磨性層が約０．５ｍｍより大きい平均厚さを有することを特徴とする請求項１に記載の擦り落とし製品。
【請求項２２】
前記研磨性層がさらに粒子状物質を含み、前記粒子状物質が、前記研磨性層の研磨性を増加させることを特徴とする請求項１に記載の擦り落とし製品。
【請求項２３】
前記研磨性層が約１０ｇｓｍより大きい坪量を有することを特徴とする請求項１に記載の擦り落とし製品。
【請求項２４】
前記研磨性層の表面積の約５％以上が、前記セルロースウェブへの直接光学的アクセスを与える孔を含むことを特徴とする請求項１に記載の擦り落とし製品。
【請求項２５】
前記第１面の表面積の約３０％又はそれ以上が、前記研磨性層の軸方向深さを貫通して延びる孔を含むことを特徴とする請求項１に記載の擦り落とし製品。
【請求項２６】
前記セルロースウェブが約１０ｇｓｍより大きい坪量を有することを特徴とする請求項１に記載の擦り落とし製品。
【請求項２７】
前記セルロースウェブが、約５乾燥重量パーセントより多い高収率パルプ繊維を含むことを特徴とする請求項１に記載の擦り落とし製品。
【請求項２８】
前記吸収体層が、互いに接着剤により取り付けられた２つ又はそれ以上のセルロースウェブを含むことを特徴とする請求項１に記載の擦り落とし製品。
【請求項２９】
前記セルロースウェブが約９４％より小さい乾燥不透明度と、約９０％より小さい湿潤不透明度とを有し、前記乾燥不透明度と前記湿潤不透明度との間の差が、約１０％又はそれより大きいことを特徴とする請求項１に記載の擦り落とし製品。
【請求項３０】
前記セルロースウェブが、約８０％より小さい湿潤不透明度を有することを特徴とする請求項１に記載の擦り落とし製品。
【請求項３１】
前記セルロースウェブが、約０．１より大きい横方向の湿潤：乾燥強度比を有することを特徴とする請求項１に記載の擦り落とし製品。
【請求項３２】
前記セルロースウェブが、約０．４より大きい横方向の湿潤：乾燥強度比を有することを特徴とする請求項１に記載の擦り落とし製品。
【請求項３３】
前記研磨性層が前記吸収体層に接着剤結合されることを特徴とする請求項１に記載の擦り落とし製品。
【請求項３４】
前記研磨性層が、約５０ｇｓｍより大きい坪量を有することを特徴とする請求項１に記載の擦り落とし製品。
【請求項３５】
前記研磨性繊維が、非円形の断面を有する集合繊維を含み、前記集合繊維が、該集合繊維の少なくとも５ｍｍの長さに沿って並列構成に配列された２つ又はそれ以上の個々の繊維を含むことを特徴とする請求項１に記載の擦り落とし製品。
【請求項３６】
約３又はそれより大きいアスペクト比を有する断面をもつ複数の集合繊維を含むことを特徴とする請求項３５に記載の擦り落とし製品。
【請求項３７】
前記集合繊維が前記研磨性繊維の重量の約５％又はそれ以上を占めることを特徴とする請求項３５に記載の擦り落とし製品。
【請求項３８】
前記集合繊維がフォーク形の集合繊維を含むことを特徴とする請求項３５に記載の擦り落とし製品。
【請求項３９】
前記多フィラメント集合繊維が、ツイスト多フィラメント集合繊維を含むことを特徴とする請求項３５に記載の擦り落とし製品。
【請求項４０】
前記研磨性層がメタロセンポリマーを含むことを特徴とする請求項１に記載の擦り落とし製品。
【請求項４１】
前記研磨性層が、約２０００ｇ／１０分又はそれより小さい溶融流速を有するポリマーを含むことを特徴とする請求項１に記載の擦り落とし製品。
【請求項４２】
前記研磨性層が、凸領域を有する単位セルの繰り返しパターンを付与するように立体表面に対して成形され、前記単位セルは、約５平方ミリメートル又はそれより大きい面積を有することを特徴とする請求項１に記載の擦り落とし製品。
【請求項４３】
前記紙ウェブは、約０．２ｍｍ又はそれより大きい表面深さを有することを特徴とする請求項１に記載の擦り落とし製品。
【請求項４４】
前記紙ウェブは、繰り返しパターン、すなわち約５平方ミリメートル又はそれより大きい面積を有する特徴的な単位セルの凸領域及び凹領域を有することを特徴とする請求項４３に記載の擦り落とし製品。
【請求項４５】
前記研磨性層が、約５００ＣＦＭより大きい通気性を有することを特徴とする請求項１に記載の擦り落とし製品。
【請求項４６】
平均直径が約４０ミクロンより大きく、長さが約１ｃｍより長い、不規則に分布された熱可塑性ポリマー繊維を含むメルトブローン・ウェブからなる研磨性層と、前記メルトブローン・ウェブは、約０．５ｍｍより大きい平均厚さと、前記研磨性層の全体積の約１０％以上を占める前記研磨性層内の開放スペースを定める開放多孔性構造とを有し、
約１０ｇｓｍより大きい坪量を有するセルロースウェブを含む吸収体層と、
を備え、前記研磨性層は前記吸収体層に取り付けられ、前記研磨性層は前記擦り落としパッドの研磨性外面を形成することを特徴とする擦り落とし製品。
【請求項４７】
約１．１又はそれより大きい強度相乗効果をさらに有することを特徴とする請求項４６に記載の擦り落とし製品。
【請求項４８】
約１．１又はそれより大きい伸び相乗効果をさらに有することを特徴とする請求項４６に記載の擦り落とし製品。
【請求項４９】
前記セルロースウェブが、少なくとも一方の側において約０．３ｍｍ又はそれより大きい全表面深さを有することを特徴とする請求項４６に記載の擦り落とし製品。
【請求項５０】
前記熱可塑性ポリマーがポリプロピレンを含むことを特徴とする請求項４６に記載の擦り落とし製品。
【請求項５１】
前記ポリマー繊維が、約４０ミクロンから約４００ミクロンまでの間の平均直径を有することを特徴とする請求項４６に記載の擦り落とし製品。
【請求項５２】
前記研磨性層がさらに粒子状物質を含み、前記粒子状物質が、前記製品の研磨性を増加させることを特徴とする請求項４６に記載の擦り落とし製品。
【請求項５３】
前記研磨性層が、約０．７ｍｍより大きい平均厚さを有することを特徴とする請求項４６に記載の擦り落とし製品。
【請求項５４】
前記セルロースウェブが、連続ポリマー網で補強されることを特徴とする請求項４６に記載の擦り落とし製品。
【請求項５５】
前記セルロースウェブが、含浸接着剤で補強されることを特徴とする請求項４６に記載の擦り落とし製品。
【請求項５６】
前記研磨性層が、約２５ｇｓｍから約１００ｇｓｍまでの間の坪量を有することを特徴とする請求項４６に記載の擦り落とし製品。
【請求項５７】
前記研磨性層が、約５０ｇｓｍ又はそれより大きい坪量を有することを特徴とする請求項４６に記載の擦り落とし製品。
【請求項５８】
前記セルロースウェブが、約２０ｇｓｍから約１００ｇｓｍまでの間の坪量を有することを特徴とする請求項４６に記載の擦り落とし製品。
【請求項５９】
前記セルロースウェブが、約５から約３０乾燥重量パーセントの高収率パルプ繊維を含むことを特徴とする請求項４６に記載の擦り落とし製品。
【請求項６０】
前記セルロースウェブが、約９８％より小さい湿潤不透明度を有することを特徴とする請求項１または４６に記載の擦り落とし製品。
【請求項６１】
前記セルロースウェブが乾燥不透明度を有し、前記乾燥不透明度と前記湿潤不透明度との間の差が、約１０％又はそれより大きいことを特徴とする請求項６０に記載の擦り落とし製品。
【請求項６２】
前記セルロースウェブが、通気乾燥セルロースウェブであることを特徴とする請求項４６に記載の擦り落とし製品。
【請求項６３】
前記吸収体層の表面の少なくとも一部の上に疎水性障壁層をさらに備えることを特徴とする請求項１または４６に記載の擦り落とし製品。
【請求項６４】
前記障壁層が、前記研磨性層と前記吸収体層との間に配置されることを特徴とする請求項６３に記載の擦り落とし製品。
【請求項６５】
前記研磨性外面とは反対側の第２外面をさらに備え、前記第２外面が前記障壁層を含むことを特徴とする請求項６３に記載の擦り落とし製品。
【請求項６６】
前記障壁層が取り外し可能な障壁層であることを特徴とする請求項６３に記載の擦り落とし製品。
【請求項６７】
前記障壁層が疎水性フィルムであることを特徴とする請求項６３に記載の擦り落とし製品。
【請求項６８】
前記セルロースウェブが、約０．３より大きい横方向の湿潤：乾燥強度比を有することを特徴とする請求項４６に記載の擦り落とし製品。
【請求項６９】
前記研磨性層が、約２又はそれより大きいアスペクト比を有する断面をもつ少なくとも約５重量％の集合繊維を含み、前記集合繊維が、前記集合繊維の長さの少なくとも約５ｍｍに沿って、２つ又はそれ以上の研磨性繊維を並列構成で含むことを特徴とする請求項４６に記載の擦り落とし製品。
【請求項７０】
前記製品の３センチメートル四方の領域が、３ｃｍより長くない繊維路長に沿って、その軸線周りで少なくとも１８０度のねじれを形成する、平均して少なくとも１つのツイスト多フィラメント集合繊維を含むことを特徴とする請求項６９に記載の擦り落とし製品。
【請求項７１】
前記製品の３センチメートル四方の領域が、それらのそれぞれの軸線周りで少なくとも１８０度のねじれを形成する、平均少なくとも１０のツイスト多フィラメント集合繊維を含むことを特徴とする請求項６９に記載の擦り落とし製品。
【請求項７２】
擦り落とし製品であって、
平均直径が約４０ミクロンより大きく、長さが約１ｃｍより長い、不規則に分布されたメルトスパンポリマー研磨性繊維を含む研磨性層と、前記研磨性層は、前記研磨性層の全体積の約１０％以上を占める研磨性層内の気孔スペースを定める開放多孔性構造と、約１ｍｍより大きい平均厚さとを有し、
約１０ｇｓｍより大きい坪量と約０．１より大きい幾何平均湿潤：乾燥強度比とを有するセルロースウェブからなる吸収体層と、
を備え、前記研磨性層は、前記吸収体層に取り付けられ、前記研磨性層は、前記擦り落としパッド上に研磨性外面を形成し、前記研磨性層の表面の約３０％以上が、前記研磨性層の軸方向深さを横切って延びる気孔を定め、前記吸収体層は、約９８％より小さい湿潤不透明度を有することを特徴とする擦り落とし製品。
【請求項７３】
前記セルロースウェブが、ポリマー網で補強されることを特徴とする請求項７２に記載の擦り落とし製品。
【請求項７４】
前記セルロースウェブが、含浸ラテックスで補強されることを特徴とする請求項７２に記載の擦り落とし製品。
【請求項７５】
前記セルロースウェブが、含浸ホットメルトで補強されることを特徴とする請求項７２に記載の擦り落とし製品。
【請求項７６】
前記ポリマー繊維が半透明であることを特徴とする請求項７２に記載の擦り落とし製品。
【請求項７７】
前記研磨性層が、約５０ｇｓｍより大きい坪量を有することを特徴とする請求項７２に記載の擦り落とし製品。
【請求項７８】
前記ポリマー繊維が、ポリプロピレンを含むことを特徴とする請求項７２に記載の擦り落とし製品。
【請求項７９】
前記ポリマー繊維が、約４０ミクロンから約４００ミクロンまでの間の平均直径を有することを特徴とする請求項７２に記載の擦り落とし製品。
【請求項８０】
前記研磨性層の表面積の約５０％以上が、前記研磨性層の軸方向深さを貫通して延びる孔を含むことを特徴とする請求項７２に記載の擦り落とし製品。
【請求項８１】
前記研磨性層が、約２５ｇｓｍから約１００ｇｓｍまでの間の坪量を有することを特徴とする請求項７２に記載の擦り落とし製品。
【請求項８２】
前記セルロースウェブが、約２０ｇｓｍから約１００ｇｓｍまでの間の坪量を有することを特徴とする請求項７２に記載の擦り落とし製品。
【請求項８３】
前記セルロースウェブが、約０．３より大きい幾何平均湿潤：乾燥強度比を有することを特徴とする請求項７３に記載の擦り落とし製品。
【請求項８４】
前記吸収体層が、約８０％より小さい湿潤不透明度を有することを特徴とする請求項７２に記載の擦り落とし製品。
【請求項８５】
前記研磨性層が前記吸収体層に熱結合されることを特徴とする請求項１、４６または７２のいずれかに記載の擦り落とし製品。
【請求項８６】
前記研磨性層が前記吸収体層に接着剤結合されることを特徴とする請求項１、４６または７２のいずれかに記載の擦り落とし製品。
【請求項８７】
前記擦り落とし製品が、前記擦り落とし製品に関連する添加剤を含み、前記添加剤は、石鹸、洗剤、緩衝剤、抗菌剤、皮膚健康剤、ローション、薬剤、研磨性剤、及びこれらの混合物を含むことを特徴とする請求項１、４６または７２のいずれかに記載の擦り落とし製品。
【請求項８８】
前記研磨性層が、約１００ＣＦＭより大きい通気性を有することを特徴とする請求項１、４６または７２のいずれかに記載の擦り落とし製品。
【請求項８９】
前記研磨性層が、約２ｍｍから約１０ｍｍまでの間の平均厚さを有することを特徴とする請求項７２に記載の擦り落とし製品。
【請求項９０】
前記研磨性層が集合繊維を含み、前記集合繊維が、該集合繊維の長さに沿って少なくとも約５ｍｍにわたって並列構成に配列された２つ又はそれ以上の研磨性繊維を含むことを特徴とする請求項７２に記載の擦り落とし製品。
【請求項９１】
前記集合繊維が、約２から約５０のポリマーフィラメントを含むことを特徴とする請求項７２に記載の擦り落とし製品。
【請求項９２】
前記研磨性層が、約１又はそれより大きい研磨性指数を有することを特徴とする請求項１、４６または７２のいずれかに記載の擦り落とし製品。
【請求項９３】
前記擦り落とし製品が９８％より小さい湿潤不透明度を有することを特徴とする請求項７２に記載の擦り落とし製品。
【請求項９４】
清掃具であって、
ハンドルと、
前記ハンドルに取り付けられた剛性のベースと、
前記剛性のベースに取り付けられた擦り落としパッドと、
を備え、前記擦り落としパッドは、セルロースウェブからなる吸収体層と、不規則に分布された研磨性繊維を含む不織ウェブからなる研磨性層とを備え、前記研磨性層は、気孔スペースとして前記研磨性層の約１０％以上を定める開放多孔性構造を有し、前記研磨性層及び前記吸収体層は互いに結合されることを特徴とする清掃具。
【請求項９５】
前記研磨性繊維が熱可塑性ポリマーを含むことを特徴とする請求項９４に記載の清掃具。
【請求項９６】
前記熱可塑性ポリマーがポリプロピレンを含むことを特徴とする請求項９４に記載の清掃具。
【請求項９７】
前記セルロースウェブが、非クレープ加工通気乾燥セルロースウェブであることを特徴とする請求項９４に記載の清掃具。
【請求項９８】
前記研磨性層及び前記吸収体層が互いに熱結合されることを特徴とする請求項９４に記載の清掃具。
【請求項９９】
前記研磨性層及び前記吸収体層が互いに接着剤結合されることを特徴とする請求項９４に記載の清掃具。
【請求項１００】
前記擦り落としパッドに関連する添加剤をさらに含み、前記添加剤は、石鹸、洗剤、緩衝剤、抗菌剤、皮膚健康剤、ローション、薬剤、研磨性剤、及びこれらの混合物を含むことを特徴とする請求項９４に記載の清掃具。
【請求項１０１】
前記研磨性層が、約０．７ｍｍより大きい平均厚さを有することを特徴とする請求項９４に記載の清掃具。
【請求項１０２】
前記セルロースウェブが、約０．３より大きい幾何平均湿潤：乾燥強度比を有することを特徴とする請求項９４に記載の清掃具。
【請求項１０３】
前記研磨性層が集合繊維を含み、前記集合繊維が、該集合繊維の少なくとも５ｍｍの長さに沿って並列構成に配列された２つ又はそれ以上の研磨性繊維を含むことを特徴とする請求項９４に記載の清掃具。
【請求項１０４】
前記研磨性層が、約１又はそれより大きい研磨性指数を有することを特徴とする請求項９４に記載の擦り落とし製品。
【請求項１０５】
前記清掃具に取り付けられた水切りをさらに備えることを特徴とする請求項９４に記載の清掃具。
【請求項１０６】
前記擦り落としパッドが、前記剛性のベースに取り外し可能に取り付けられることを特徴とする請求項９４に記載の清掃具。
【請求項１０７】
前記擦り落としパッドが、前記剛性のベースに恒久的に取り付けられることを特徴とする請求項９４に記載の清掃具。
【請求項１０８】
擦り落とし製品を形成する方法であって、
厚さがその幅にわたって変化するように不均一に分布されたポリマー繊維を含み、開放多孔性構造と約１００ＣＦＭより大きい通気性とを有する研磨性層を形成し、
繊維性セルロースウェブからなる吸収体層を形成し、
前記研磨性層を前記吸収体層に取り付けて、前記研磨性層が前記擦り落とし製品の外面を形成するようにする、
ことを含む方法。
【請求項１０９】
前記吸収体層が、非クレープ加工通気乾燥紙ウェブからなることを特徴とする請求項１０８に記載の方法。
【請求項１１０】
前記非クレープ加工通気乾燥ウェブが層をなすウェブであることを特徴とする請求項１０８に記載の方法。
【請求項１１１】
前記研磨性層が熱可塑性ポリマー繊維を含むことを特徴とする請求項１０８に記載の方法。
【請求項１１２】
前記研磨性層がメルトブローンポリマー繊維を含むことを特徴とする請求項１０８に記載の方法。
【請求項１１３】
前記メルトブローン・ダイが多区分ダイを含むことを特徴とする請求項１１２に記載の方法。
【請求項１１４】
前記メルトブローンポリマー繊維が、メルトブローン・ダイから前記吸収体層の表面上に堆積されることを特徴とする請求項１１２に記載の方法。
【請求項１１５】
前記研磨性層が、約０．５ｍｍより大きい平均厚さを有することを特徴とする請求項１０８に記載の方法。
【請求項１１６】
細くされた熱可塑性繊維を含む加工前ウェブを形成し、前記加工前ウェブを前記熱可塑性繊維の融点より低い温度に加熱して、前記細くされた繊維の一部を縮ませて、節のある繊維残部を形成することをさらに含み、前記研磨性層は、前記節のある繊維残部を含むことを特徴とする請求項１０８に記載の方法。
【請求項１１７】
前記メルトブローン・ダイは、多区分ダイを含むことを特徴とする請求項１０８に記載の方法。
【請求項１１８】
ダイヘッドを備えたメルトブローン・ダイから、前記ダイヘッドの下のキャリア布に前記集合繊維を押出すことをさらに含み、前記キャリア布は、約１０インチから約５インチまでの間だけ前記ダイヘッドの下にあることを特徴とする請求項１１３に記載の方法。
【請求項１１９】
前記ダイヘッドは、前記キャリア布より約７インチ上にあることを特徴とする請求項１１８に記載の方法。
【請求項１２０】
前記メルトブローン・ダイはさらに、空気流を約３から約２０ｐｓｉｇまでの間で給送するための加圧空気源を備えることを特徴とする請求項１１８に記載の方法。
【請求項１２１】
前記メルトブローン・ダイはさらに、空気流を約１２から約２０ｐｓｉｇまでの間で給送するための加圧空気源を備えることを特徴とする請求項１２０に記載の方法。
【請求項１２２】
前記研磨性層が、ポリマー多フィラメント集合繊維からなることを特徴とする請求項１０８に記載の方法。
【請求項１２３】
前記研磨性層が、高度にテクスチャ化された形成ベルト上に形成されることを特徴とする請求項１０８に記載の方法。
【請求項１２４】
前記研磨性層及び前記吸収体層が、互いに接着剤結合されることを特徴とする請求項１０８に記載の方法。
【請求項１２５】
前記研磨性層及び前記吸収体層が、ホットメルト接着剤によって互いに接着剤結合されることを特徴とする請求項１２４に記載の方法。
【請求項１２６】
前記ホットメルト接着剤が、前記研磨性層の表面か又は前記吸収体層の表面にパターン状に適用されることを特徴とする請求項１２５に記載の方法。
【請求項１２７】
前記吸収体層及び前記研磨性層が、超音波結合、機械的結合、及び前記メルトブローン層と前記吸収体層との少なくとも部分的な融合をもたらす熱の適用からなる群から選択された工程によって互いに結合されることを特徴とする請求項１０８に記載の方法。
【請求項１２８】
前記吸収体層及び前記研磨性層は、前記層が互いに隣接して保持される際に、前記吸収体層及び前記研磨性層への熱及び圧力の適用によって互いに結合されることを特徴とする請求項１０８に記載の方法。
【請求項１２９】
前記擦り落とし製品に障壁層を付加することをさらに含む、請求項１０８に記載の方法。
【請求項１３０】
前記障壁層は、前記擦り落とし製品の前記研磨性層と前記吸収体層との間に取り付けられることを特徴とする請求項１２９に記載の方法。
【請求項１３１】
前記障壁層は、前記研磨性層とは反対側の前記擦り落とし製品の表面に適用されることを特徴とする請求項１２９に記載の方法。
【請求項１３２】
前記擦り落とし製品に添加剤を組み入れることをさらに含む、請求項１０８に記載の方法。
【請求項１３３】
皿洗い用布であって、
厚さがその幅にわたって変化するように不均一に分布された研磨性ポリマー繊維からなり、約１００ＣＦＭ又はそれより大きい通気性をもつ開放多孔性構造を有する研磨性層と、
繊維性セルロースウェブからなる吸収体層と、
を備え、前記研磨性層が前記吸収体層に取り付けられ、前記研磨性層は、該皿洗い用布の外面を形成することを特徴とする皿洗い用布。
【請求項１３４】
前記セルロースウェブは、非クレープ加工通気乾燥セルロースウェブからなることを特徴とする請求項１３３に記載の皿洗い布。
【請求項１３５】
前記セルロースウェブは、空気堆積ウェブか又はコフォームウェブのいずれかからなることを特徴とする請求項１３３に記載の皿洗い布。
【請求項１３６】
約１．０５又はそれ以上の強度相乗効果をさらに有することを特徴とする請求項１３３に記載の皿洗い布。
【請求項１３７】
約３０立方フィート毎分又はそれ以上の通気性をさらに有することを特徴とする請求項１３３に記載の皿洗い布。
【請求項１３８】
前記製品は、実質的にラテックスを含まないことを特徴とする請求項１３３に記載の皿洗い布。
【請求項１３９】
約２５００ｍｇ又はそれ以下の機械方向ガーレイ剛性を有することを特徴とする請求項１３３に記載の皿洗い布。
【請求項１４０】
前記研磨性繊維は、約１２０℃又はそれより高い融点を有する熱可塑性ポリマー繊維を含むことを特徴とする請求項１３３に記載の皿洗い布。
【請求項１４１】
前記熱可塑性ポリマーは、ポリプロピレン、ポリエチレン、ポリエステル、高密度ポリプロピレン、ポリスチレン、ポリアミド、ポリビニリデン、ポリ塩化ビニル、ポリウレタン、ポリ尿素、及びこれらのコポリマーからなる群から選択されることを特徴とする請求項１４０に記載の皿洗い布。
【請求項１４２】
前記熱可塑性ポリマー繊維は、約４０ミクロンより大きい平均直径を有することを特徴とする請求項１４１に記載の皿洗い布。
【請求項１４３】
前記研磨性繊維がポリプロピレンを含むことを特徴とする請求項１３３に記載の皿洗い布。
【請求項１４４】
前記研磨性層が、２つ又はそれ以上の異なる熱可塑性ポリマー繊維を含むことを特徴とする請求項１３３に記載の皿洗い布。
【請求項１４５】
前記研磨性繊維が多成分繊維を含むことを特徴とする請求項１３３に記載の皿洗い布。
【請求項１４６】
前記研磨性繊維の長さが、約１ｃｍ又はそれ以上であることを特徴とする請求項１３３に記載の皿洗い布。
【請求項１４７】
前記研磨性層が、約１０ｇｓｍより大きい坪量を有することを特徴とする請求項１３３に記載の皿洗い布。
【請求項１４８】
前記研磨性層の表面積の約１０％以上が、前記セルロースウェブへの直接光学アクセスを与える孔によって占められることを特徴とする請求項１３３に記載の皿洗い布。
【請求項１４９】
前記セルロースウェブが、約１０ｇｓｍより大きい坪量を有することを特徴とする請求項１３３に記載の皿洗い布。
【請求項１５０】
前記セルロースウェブが、約５乾燥重量パーセントより多い高収率パルプ繊維を含むことを特徴とする請求項１３３に記載の皿洗い布。
【請求項１５１】
前記吸収体層が、互いに接着剤結合された２つ又はそれ以上のセルロースウェブからなることを特徴とする請求項１３３に記載の皿洗い布。
【請求項１５２】
前記研磨性層が、前記吸収体層に接着剤結合されることを特徴とする請求項１３３に記載の皿洗い布。
【請求項１５３】
前記皿洗い用布は、前記皿洗い用布に関連する添加剤を含み、前記添加剤は、石鹸、洗剤、緩衝剤、抗菌剤、皮膚健康剤、ローション、薬剤、研磨性剤、及びこれらの混合物を含むことを特徴とする請求項１３３に記載の皿洗い布。
【請求項１５４】
前記研磨性繊維が、非円形の断面を有する多フィラメント集合繊維からなることを特徴とする請求項１３３に記載の皿洗い布。
【請求項１５５】
約３又はそれ以上のアスペクト比を有する断面をもつ複数の多フィラメント集合繊維を含むことを特徴とする請求項１５４に記載の皿洗い布。
【請求項１５６】
前記多フィラメント集合繊維は、前記研磨性繊維の重量の約５％又はそれ以上を構成することを特徴とする請求項１５４に記載の皿洗い布。
【請求項１５７】
前記セルロースウェブは、約０．２ｍｍ又はそれ以上の表面深さを有することを特徴とする請求項１３３に記載の皿洗い布。
【請求項１５８】
前記研磨性層は、約１又はそれ以上の研磨性指数を有することを特徴とする請求項１３３に記載の皿洗い布。
【請求項１５９】
前記セルロースウェブが、約０．１０より大きい横方向の湿潤：乾燥強度比を有することを特徴とする請求項１３３に記載の皿洗い布。
【請求項１６０】
前記皿洗い用布が、約５０ＣＦＭより大きい通気性を有することを特徴とする請求項１３３に記載の皿洗い布。
【請求項１６１】
前記皿洗い用布が、約９０％より小さい湿潤不透明度を有することを特徴とする請求項１３３に記載の皿洗い布。